(57)【要約】      （修正有）【課題】異なる色の層の境界を認知することのできない色勾配が達成された、自然な歯の色調を有する歯科切削加工用セラミックス材料の製造方法の提供。さらに、天然歯により近い自然な色調を有する歯科補綴物の提供。【解決手段】セラミックス積層体を仮焼結させて歯科用セラミックス仮焼結体を得る工程、及び前記歯科用セラミックス仮焼結体を焼結させて歯科用セラミックス焼結体を得る工程を備える、歯科用セラミックス焼結体の製造方法であって、前記歯科用セラミックス焼結体の切端部側から歯頸部側に向かって２０％、４０％、５５％、７０％、及び８５％の位置をそれぞれＡ、Ｂ、Ｃ、Ｄ、及びＥとした場合に、前記歯科用セラミックス焼結体における前記Ａ、Ｂ、Ｃ、Ｄ、及びＥのいずれの位置間での明暗対比差も、０．０３未満である、歯科用セラミックス焼結体の製造方法。【選択図】図１
2020109069.tif 000002
【特許請求の範囲】
【請求項１】
セラミックス積層体を仮焼結させて歯科用セラミックス仮焼結体を得る工程、及び
前記歯科用セラミックス仮焼結体を焼結させて歯科用セラミックス焼結体を得る工程を備える、歯科用セラミックス焼結体の製造方法であって、
前記歯科用セラミックス焼結体の切端部側から歯頸部側に向かって２０％、４０％、５５％、７０％、及び８５％の位置をそれぞれＡ、Ｂ、Ｃ、Ｄ、及びＥとした場合に、
前記歯科用セラミックス焼結体における前記Ａ、Ｂ、Ｃ、Ｄ、及びＥのいずれの位置間での明暗対比差が、０．０３未満である、歯科用セラミックス焼結体の製造方法。
【請求項２】
前記歯科用セラミックス焼結体において、前記Ａ、Ｂ、Ｃ、Ｄ、及びＥの明暗対比が、それぞれ０．５以上０．９以下である、請求項１に記載の歯科用セラミックス焼結体の製造方法。
【請求項３】
前記歯科用セラミックス焼結体のＬ＊ａ＊ｂ＊Ｃ＊の範囲が、前記Ａ、Ｂ、Ｃ、Ｄ、及びＥの各位置において、
Ａ（２０％）：６９≦Ｌ＊≦８９，−２≦ａ＊≦１１，
−５≦ｂ＊≦３８，  ０≦Ｃ＊≦４０；
Ｂ（４０％）：６８≦Ｌ＊≦８８，−１≦ａ＊≦１２，
−２≦ｂ＊≦４０，  ０≦Ｃ＊≦４２；
Ｃ（５５％）：６８≦Ｌ＊≦８８，  ０≦ａ＊≦１３，
１≦ｂ＊≦４２，  ３≦Ｃ＊≦４４；
Ｄ（７０％）：６７≦Ｌ＊≦８７，  ０≦ａ＊≦１３，
２≦ｂ＊≦４４，  ４≦Ｃ＊≦４５；及び
Ｅ（８５％）：６７≦Ｌ＊≦８５，  ０≦ａ＊≦１３，
３≦ｂ＊≦４４，  ５≦Ｃ＊≦４５
である、請求項１又は２に記載の歯科用セラミックス焼結体の製造方法。
【請求項４】
前記Ａ及びＥの位置における色差ΔＥが、４以上１３以下である、請求項１〜３の何れか一項に記載の歯科用セラミックス焼結体の製造方法。
【請求項５】
前記歯科用セラミックス仮焼結体を得る工程が、セラミックス積層体を、最高係留温度が９５０℃以下の温度で仮焼結させることを特徴とする、請求項１〜４の何れか一項に記載の歯科用セラミックス焼結体の製造方法。
【請求項６】
前記歯科用セラミックス仮焼結体の切端部側の面における線収縮率と歯頸部側の面における線収縮率との差が、０．１２％以下である、請求項１〜５の何れか一項に記載の歯科用セラミックス焼結体の製造方法。
【請求項７】
前記セラミックス積層体は、セラミックス粉末及び着色用金属酸化物を含む、請求項１〜６の何れか一項に記載の歯科用セラミックス焼結体の製造方法。
【請求項８】
前記セラミックス粉末が、ジルコニアである、請求項７に記載の歯科用セラミックス焼結体の製造方法。
【請求項９】
前記着色用金属酸化物が、酸化コバルト、酸化エルビウム、及び酸化鉄からなる群より選ばれる少なくとも１つの化合物である、請求項７又は８に記載の歯科用セラミックス焼結体の製造方法。
【請求項１０】
前記歯科用セラミックス焼結体のＪＩＳ Ｔ６５２６：２０１８に準拠して測定した３点曲げ強さが、６００ＭＰａ以上である、請求項１〜９の何れか一項に記載の歯科用セラミックス焼結体の製造方法。
【請求項１１】
請求項１〜１０の何れか一項に記載の方法によって製作された歯科用セラミックス焼結体。
【請求項１２】
請求項１１に記載の歯科用セラミックス焼結体を製作するための歯科用セラミックス仮焼結体。
【請求項１３】
請求項１２に記載の歯科用セラミックス仮焼結体をＣＡＤ／ＣＡＭシステムを用いて切削加工した後、焼結された歯科用補綴物。
【発明の詳細な説明】
【技術分野】
【０００１】
本発明は、歯科用セラミックス材料に関する。詳細には、本発明は、歯科切削加工で用いられる歯科用セラミックス積層体、歯科用セラミックス仮焼結体、歯科用セラミックス焼結体、これらを用いて製作される歯科補綴物等の歯科用セラミックス材料に関する。
【背景技術】
【０００２】
近年、歯科の分野においても、デジタル技術の普及によりコンピュータの画面上で歯冠形状を設計し、コンピュータ支援による切削加工で、被削材を削り出して歯科補綴物を製作する技術が使用されるようになってきた。
【０００３】
そして、現在、歯科切削加工用材料として、天然歯に近い透明性を有する単一色のジルコニアのセラミック材料が開発されたことで、このセラミック材料を使用して歯科補綴物が製作されている。
【０００４】
しかしながら、天然歯の外観は、単一色ではなく、歯頸部から切端部にかけて色の濃さが変化していることから、天然歯の色調を再現する技術が求められている。
【０００５】
例えば、特許文献１及び２には、複数の異なる色調を有するジルコニア原料を積層させたジルコニア材料が開示されている。
【０００６】
しかしながら、特許文献１では、積層構造の各層の色調と色変化の方向性について検討されているが、審美要求を追求するにあたり、重要な要素である透明性を表す尺度の明暗対比（コントラスト比ともいう）については検討されていない。なお、明暗対比は、黒背景及び白背景で測色したそれぞれの色調の値から算出することができる。
【０００７】
また、特許文献２では、歯冠形態において、多層構造の歯科用被切削体を提供するための３層以上の歯科用被切削体であって、歯科用被切削体の上層側（Ｗ層、１層目）のコントラスト比が０．３０〜０．５４の範囲であり、中間層（３０％位置層、２層目）のコントラスト比が０．５０〜０．９５であり、下層側（Ｄ層、３層目）のコントラスト比が０．５５〜０．９５の範囲である歯科用被切削体が記載されている。
【０００８】
そして、この特許文献２の明細書中には、Ｄ層とＷ層は、異なる透明性であることが好ましく、具体的には、コントラスト比の差（Ｄ層の値からＷ層の値を引いたもの）が０．０５〜０．４０の範囲が好ましく、さらに０．１０〜０．３０の範囲が好ましいと開示されている。
【０００９】
しかしながら、天然歯の色調を再現する際、積層構造の歯科補綴物は、層ごとのコントラスト比の差が大きいと、各層の境界面が目立ってしまい、天然歯のような自然な色勾配のある色調再現が困難になる。
【００１０】
これに対して、実際の天然歯は、その色調が、継ぎ目のない自然な色の移り変わりとなっているため、歯科用セラミックス材料はコントラスト比の差を小さくなるように制御し、各層の境界面が目立たないように考慮した色調設計が重要である。
【００１１】
つまり、歯科補綴物は、切端部側から歯頸部側に向かって、異なる色調全体の明暗対比が均一であることが求められる。
【００１２】
このように、歯科補綴物には天然歯の色調を再現する技術が求められているが、歯科補綴物は、機械で切削加工することにより製作されることから、適度な硬さを有し、優れた切削加工性も要求される。材料の硬さが高すぎると切削加工時に欠けが生じやすくなり、一方、材料の硬さが低すぎると切削途中で加工物が脱落してしまうことになる。
【００１３】
そこで、セラミックス材料の歯科補綴物を製作するには、まず、セラミックス粉末を加圧してセラミックス組成物を製作し、次いで、このセラミックス組成物を仮焼（仮焼結、半焼結、仮焼成、又は半焼成という場合もある。）して、適度な硬さで加工しやすいセラミックス仮焼結体を製作し、この仮焼結体を切削加工した後、焼結（本焼結、完全焼結という場合もある。）することでセラミックス焼結体及び歯科補綴物を製作することが行われている。
【００１４】
このセラミックス材料、特にジルコニア材料において、切削加工時の硬さは、仮焼結条件に左右される。仮焼結温度が高ければ硬さは高くなり、一方、仮焼結温度が低ければ硬さは低くなる。つまり、歯科補綴物のような精密な加工を必要とする材料の加工では、仮焼結条件の制御によって、仮焼結体を適切なビッカース硬さに調整する必要がある。
【００１５】
天然歯の色調に近づけるため、ジルコニア材料を着色する場合、そのジルコニア材料に配合する着色用金属酸化物（顔料成分）の量の違いによって焼結性（焼結速度）が変化する。ジルコニア材料は、顔料成分の量が異なっていても、本焼結時のように完全に焼結すると最終的にほぼ一定の収縮率を示す。
【００１６】
つまり、着色用金属酸化物の量が異なる複数のジルコニア粉末を積層させた積層体を仮焼結する場合は、完全に焼結させずに焼結を途中で止める状態になるため、層ごとに焼結性が異なることが影響し、仮焼結体に反りが発生することがある。反りのある状態の仮焼結体を用いて切削加工すると、本焼結後に得られる加工物が歪んでしまい、加工した歯科補綴物の適合が合わなくなるため口腔内で使用できないという問題が発生する。
【００１７】
特許文献３では、多層構造の歯科用セラミックス材料（ブランク）において、異なる層それぞれについての２．５ｋｇｆの荷重でのビッカース硬さを測定し、その差から算出される歪みの係数で評価し、各層の焼結性を一定に制御することで、歪みを伴うことなく熱的に緻密化することができることを開示している。
【００１８】
しかしながら、セラミックス仮焼結体が３層以上の円柱形状であった場合、その中層部分は側面が曲面状になっているため、硬さを測定することが困難である。また、製品の品質管理としてこのビッカース硬さを適用する場合、ビッカース硬さの測定を行うことでブランク表面に圧痕が生じてしまい、製品の品質劣化につながる。そのため、円柱形状の積層セラミックス仮焼結体においても歪みの評価に適用することができ、なおかつこの積層セラミックス仮焼結体を傷つけない手法が求められている。
【００１９】
また、特許文献３では、焼結阻害剤（Ｙ２Ｏ３）及び焼結助剤（Ａｌ２Ｏ３）をドープすることにより、異なる層中に使用される粉末又は粉末混合物の比表面積を調整することで、これらの層中の粉末の収縮挙動を等しくして歪みを防止する手法を開示している。
【００２０】
しかしながら、焼結阻害剤及び焼結助剤をドープするための設備が必要であり、このドープする工程も煩雑なものである。そのため、ドープ等の煩雑な工程を行わずに、仮焼結時に反りが発生する問題を解決する簡便な手法が求められている。
【先行技術文献】
【特許文献】
【００２１】
【特許文献１】特開２０１４−２１８３８９号公報
【特許文献２】特開２０１８−０８６０４７号公報
【特許文献３】特表２０１６−５２７０１７号公報
【発明の概要】
【発明が解決しようとする課題】
【００２２】
本発明は、異なる色の層の境界を認知することのできない色勾配が達成された、自然な歯の色調を有する歯科切削加工用セラミックス焼結体を提供することを目的としている。
本発明は、天然歯により近い自然な色調を有する歯科補綴物を提供することを目的としている。
本発明は、組成が異なる複数のセラミックス組成物を積層させたセラミックス積層体を仮焼結させた後でも、反りの少ないセラミックス仮焼結体を提供することを目的としている。
【課題を解決するための手段】
【００２３】
本発明者等は、上記課題を解決するべく鋭意研究を重ねた結果、下記に示す歯科用セラミックス材料が上記目的を達成できることを見出し、本発明を完成するに至った。
【００２４】
すなわち、本発明は、以下のとおりである。
項１．
セラミックス積層体を仮焼結させて歯科用セラミックス仮焼結体を得る工程、及び
前記歯科用セラミックス仮焼結体を焼結させて歯科用セラミックス焼結体を得る工程を備える、歯科用セラミックス焼結体の製造方法であって、
前記歯科用セラミックス焼結体の切端部側から歯頸部側に向かって２０％、４０％、５５％、７０％、及び８５％の位置をそれぞれＡ、Ｂ、Ｃ、Ｄ、及びＥとした場合に、
前記歯科用セラミックス焼結体における前記Ａ、Ｂ、Ｃ、Ｄ、及びＥのいずれの位置間での明暗対比差が、０．０３未満である、歯科用セラミックス焼結体の製造方法。
項２．
前記歯科用セラミックス焼結体において、前記Ａ、Ｂ、Ｃ、Ｄ、及びＥの明暗対比が、それぞれ０．５以上０．９以下である、項１に記載の歯科用セラミックス焼結体の製造方法。
項３．
前記歯科用セラミックス焼結体のＬ＊ａ＊ｂ＊Ｃ＊の範囲が、前記Ａ、Ｂ、Ｃ、Ｄ、及びＥの各位置において、
Ａ（２０％）：６９≦Ｌ＊≦８９，−２≦ａ＊≦１１，
−５≦ｂ＊≦３８，  ０≦Ｃ＊≦４０；
Ｂ（４０％）：６８≦Ｌ＊≦８８，−１≦ａ＊≦１２，
−２≦ｂ＊≦４０，  ０≦Ｃ＊≦４２；
Ｃ（５５％）：６８≦Ｌ＊≦８８，  ０≦ａ＊≦１３，
１≦ｂ＊≦４２，  ３≦Ｃ＊≦４４；
Ｄ（７０％）：６７≦Ｌ＊≦８７，  ０≦ａ＊≦１３，
２≦ｂ＊≦４４，  ４≦Ｃ＊≦４５；及び
Ｅ（８５％）：６７≦Ｌ＊≦８５，  ０≦ａ＊≦１３，
３≦ｂ＊≦４４，  ５≦Ｃ＊≦４５
である、項１又は２に記載の歯科用セラミックス焼結体の製造方法。
項４．
前記Ａ及びＥの位置における色差ΔＥが、４以上１３以下である、項１〜３の何れか一項に記載の歯科用セラミックス焼結体の製造方法。
項５．
前記歯科用セラミックス仮焼結体を得る工程が、セラミックス積層体を、最高係留温度が９５０℃以下の温度で仮焼結させることを特徴とする、項１〜４の何れか一項に記載の歯科用セラミックス焼結体の製造方法。
項６．
前記歯科用セラミックス仮焼結体の切端部側の面における線収縮率と歯頸部側の面における線収縮率との差が、０．１２％以下である、項１〜５の何れか一項に記載の歯科用セラミックス焼結体の製造方法。
項７．
前記セラミックス積層体は、セラミックス粉末及び着色用金属酸化物を含む、項１〜６の何れか一項に記載の歯科用セラミックス焼結体の製造方法。
項８．
前記セラミックス粉末が、ジルコニアである、項７に記載の歯科用セラミックス焼結体の製造方法。
項９．
前記着色用金属酸化物が、酸化コバルトを含む、項７又は８に記載の歯科用セラミックス焼結体の製造方法。
項１０．
前記着色用金属酸化物が、酸化コバルト、酸化エルビウム、及び酸化鉄からなる群より選ばれる少なくとも１つの化合物である、項７又は８に記載の歯科用セラミックス焼結体の製造方法。
項１１．
前記着色用金属酸化物の含有率が、
酸化コバルト：０．０００１〜０．０１質量％
酸化エルビウム：０．１２〜０．８５質量％、及び
酸化鉄：０．０３〜０．１４質量％である、項７〜１０の何れか一項に記載の歯科用セラミックス焼結体の製造方法。
項１２．
前記着色用金属酸化物の配合割合が、
酸化エルビウム：酸化鉄＝２：１〜１０：１、及び
酸化鉄：酸化コバルト＝１１：１〜３００：１
である請求項７〜１０の何れか一項に記載の歯科用セラミックス焼結体の製造方法。
項１３．
前記着色用金属酸化物の含有率が、
酸化コバルト：０．００１〜０．０１質量％
酸化エルビウム：０．１２〜０．８５質量％、及び
酸化鉄：０．０３〜０．１４質量％である、項７〜１０の何れか一項に記載の歯科用セラミックス焼結体の製造方法。
項１４．
前記着色用金属酸化物の配合割合が、
酸化エルビウム：酸化鉄＝２：１〜１０：１、及び
酸化鉄：酸化コバルト＝１１：１〜３３：１
である請求項７〜１０の何れか一項に記載の歯科用セラミックス焼結体の製造方法。
項１５．
前記歯科用セラミックス焼結体のＪＩＳ Ｔ６５２６：２０１８に準拠して測定した３点曲げ強さが、６００ＭＰａ以上である、項１〜１４の何れか一項に記載の歯科用セラミックス焼結体の製造方法。
項１６．
歯科用セラミックス仮焼結体のビッカース硬さが、３０以上７０以下である、項１〜１５の何れか一項に記載の歯科用セラミックス焼結体の製造方法。
項１７．
さらに、セラミックス粉末と着色用金属酸化物とを混合してセラミックス組成物を得る工程（１）を備えている、項１〜１６の何れか一項に記載の歯科用セラミックス焼結体の製造方法。
項１８．
さらに、前記セラミックス組成物として、組成が異なる複数のセラミックス組成物を準備する工程（２）を備えている、項１〜１７の何れか一項に記載の歯科用セラミックス焼結体の製造方法。
項１９．
さらに、組成が異なる複数のセラミックス組成物を、積層してセラミックス積層体を得る工程（３）を備えている、項１〜１８の何れか一項に記載の歯科用セラミックス焼結体の製造方法。
項２０．
さらに、該セラミックス積層体を加圧して、セラミックス積層体を得る工程（４）を備えている、項１〜１９の何れか一項に記載の歯科用セラミックス焼結体の製造方法。
項２１
さらに、前記セラミックス積層体を旋盤加工して、セラミックス積層体を得る工程（５）を備えている、項１〜２０の何れか一項に記載の歯科用セラミックス焼結体の製造方法。
項２２．
項１〜２１の何れか一項に記載の方法によって製作されたことを特徴とする歯科用セラミックス焼結体。
項２３．
項２２に記載の歯科用セラミックス焼結体を製作するための歯科用セラミックス切削加工物。
項２４．
項２２に記載の歯科用セラミックス焼結体を製作するための歯科用セラミックス仮焼結体。
項２５．
項２４に記載の歯科用セラミックス仮焼結体を製作するための歯科用セラミックス積層体。
項２６．
項２５に記載の歯科用セラミックス積層体を製作するための歯科用セラミックス組成物。
項２７．
項２４に記載の歯科用セラミックス仮焼結体をＣＡＤ／ＣＡＭシステムを用いて切削加工した後、焼結されたことを特徴とする歯科用補綴物。
【００２５】
なお、現時点で、上記歯科用セラミックス焼結体、歯科用セラミックス切削加工物、歯科用セラミックス仮焼結体、歯科用セラミックス積層体、歯科用セラミックス組成物、及び歯科用補綴物は、物の構造を完全に特定することが不可能又はおよそ実際的ではない程度に困難であるため、プロダクトバイプロセスクレームによって、それぞれの物の発明を記載している。
【発明の効果】
【００２６】
本発明によれば、異なる色の層の境界を認知することのできない色勾配が達成された、自然な歯の色調を有する歯科切削加工用セラミックス材料を提供することができる。
さらに、本発明によれば、天然歯により近い自然な色調を有する歯科補綴物を提供することができる。
【００２７】
また、本発明によれば、組成が異なる複数のセラミックス粉末を積層させたセラミックス積層体を仮焼結させた後でも、反りの少ないセラミックス仮焼結体を提供することができる。
さらに、本発明によれば、適度なビッカース硬さを有する切削加工性に優れたセラミックス仮焼結体を提供することができる。
【図面の簡単な説明】
【００２８】
【図１】図１は、本発明の歯科用セラミックス焼結体の測色箇所を説明した図である。具体的に、本発明の歯科用セラミックス焼結体を用いて、前歯の形状に加工すると想定した場合に、歯冠形態の歯頸部側を上とし、切端部側を下として配置した概念図である。なお、切端部側から歯頸部側に向かう方向は色調の変化があるが、切端部側から歯頸部側に向かう方向と垂直方向は色調の変化がない。
【図２】図２は、本発明の歯科用セラミックス仮焼結体について、歯頸部側の面と切端部側の面との線収縮率差を算出するために、仮焼結前後で寸法を測定する部位を説明した図である。
【発明を実施するための形態】
【００２９】
以下、本発明を詳細に説明する。
【００３０】
１．歯科用セラミックス材料
本発明の歯科用セラミックス材料（以下、「本発明のセラミックス材料」ということもある。）は、組成が異なる複数のセラミックス組成物（以下、「本発明のセラミックス組成物」又は「本発明の組成物」ということもある。）を積層させて製作された材料を意味する。なかでも、本発明において、歯科用セラミックス材料とは、下記のセラミックス積層体（以下、「本発明のセラミックス積層体」又は「本発明の積層体」ということもある。）、歯科用セラミックス仮焼結体（以下、「本発明のセラミックス仮焼結体」又は「本発明の仮焼結体」ということもある。）、歯科用セラミックス焼結体（以下、「本発明のセラミックス焼結体」又は「本発明の焼結体」ということもある。）、及び歯科用補綴物（以下、「本発明の歯科補綴物」ということもある。）である。ここで、セラミックスとは、セラミックと言い換えることができる。
【００３１】
２．製造方法
次に、本発明のセラミックス積層体、セラミックス仮焼結体、及びセラミックス焼結体の製造方法の一例について説明する。
【００３２】
本発明のセラミックス焼結体の製造方法は、セラミックス積層体を仮焼結させて歯科用セラミックス仮焼結体を得る工程、及び前記歯科用セラミックス仮焼結体を焼結させて歯科用セラミックス焼結体を得る工程を備えている。
【００３３】
＜セラミックス積層体＞
前記セラミックス積層体の製造方法としては、特に限定はなく、例えば、組成が異なる複数のセラミックス組成物を積層させてセラミックス積層体を形成する工程を経て製造することができる。
具体的に、前記セラミックス積層体の製造方法としては、
（１）：セラミックス粉末と、着色用金属酸化物とを混合してセラミックス組成物を得る工程（「工程（１）」又は「混合工程」ということもある。）、
（２）：前記セラミックス組成物として、組成が異なる複数のセラミックス組成物を準備する工程（「工程（２）」又は「複数の組成物を準備する工程」ということもある。）、
（３）：組成が異なる複数のセラミックス組成物を、積層してセラミックス積層体１（成形体１）を得る工程（「工程（３）」又は「積層工程」ということもある。）、
（４）：該セラミックス積層体１を加圧して、セラミックス積層体２（成形体２）を得る工程（「工程（４）」又は「加圧工程」ということもある。）、及び
（５）：前記セラミックス積層体２を旋盤加工して、セラミックス積層体３（成形体３）を得る工程（以下、「工程（５）」又は「旋盤加工工程」ということもある。）
を備えることができる。
【００３４】
ここで、本発明のセラミックス積層体とは、工程（３）で得られたセラミックス積層体１、工程（４）で得られた加圧後のセラミックス積層体２、及び／又は工程（５）で得られた旋盤加工後のセラミックス積層体３も含まれている。また、セラミックス積層体は、セラミックス成形体と言い換えることもできる。
【００３５】
セラミックス粉末
セラミックス粉末としては、セラミックスを含有する粉末であれば特に限定はなく、例えば、ジルコニア（「酸化ジルコニウム」又は「ＺｒＯ２」ともいう。）を含有する粉末、アルミナ（「酸化アルミニウム」又は「Ａｌ２Ｏ３」ともいう。）を含有する粉末、陶材等が挙げられる。中でも、セラミックス粉末として、好ましくはジルコニアを含有する粉末であり、より好ましくはジルコニアの成分が８５％以上である粉末である。
【００３６】
セラミックス粉末の平均一次粒子径は、特に限定はなく、例えば、２〜１２０ｎｍであり、好ましくは５〜１００ｎｍであり、より好ましくは１０〜８０ｎｍである。
【００３７】
セラミックス粉末の比表面積としては、特に限定はなく、例えば、３〜２０ｍ２／ｇ、好ましくは６〜１７ｍ２／ｇ、より好ましくは８〜１５ｍ２／ｇである。
【００３８】
上記セラミックス粉末には、無機成分だけでなく、有機成分を含むことができる。
【００３９】
有機成分としては、特に限定はなく、例えば、成形助剤の有機バインダーが挙げられる。
【００４０】
前記有機バインダーとしては、特に限定はなく、例えば、ポリビニルアルコール；パラフィンワックス等のワックス；アクリル系バインダー等が挙げられる。中でも、好ましい有機バインダーとしては、分子中にカルボキシル基又はその誘導体（例えば、塩、特にアンモニウム塩等）を有するアクリル系のものが好ましい。
【００４１】
アクリル系バインダーとしては、例えば、ポリアクリル酸、ポリメタクリル酸、アクリル酸共重合体、メタクリル酸共重合体等が挙げられる。
【００４２】
この有機バインダーの添加量としては、特に限定はなく、例えば、セラミックス粉末に対し０．５〜１０重量％であり、好ましくは１〜５重量％である。
【００４３】
着色用金属酸化物
本発明のセラミックス組成物は、上記セラミックス粉末（酸化ジルコニウム（ＺｒＯ２）、酸化アルミニウム（Ａｌ２Ｏ３）等）と、着色用金属酸化物とを含有することができる。
【００４４】
セラミックス粉末（顆粒状態）の平均二次粒子径は、特に限定はなく、通常、１０〜２００μｍであり、２０μｍ〜１００μｍであると好ましく、３０μｍ〜７０μｍであるとより好ましく、４０μｍ〜６０μｍであるとさらに好ましい。
【００４５】
さらに、本発明のセラミックス組成物は、安定化剤、焼結助剤等を含有することができる。
安定化剤としては、特に限定はなく、例えば、酸化カルシウム（ＣａＯ）、酸化マグネシウム（ＭｇＯ）、酸化イットリウム（Ｙ２Ｏ３）、酸化セリウム（ＣｅＯ２）等の金属酸化物が挙げられる。
【００４６】
前記安定化剤の含有量としては、セラミックスが正方晶系として部分安定化できるような量であれば特に限定はなく、例えば、セラミックス組成物合計ｍｏｌ（全量）に対して、１〜３０ｍｏｌ％、好ましくは１．５〜２５ｍｏｌ％、より好ましくは２〜２０ｍｏｌ％である。なかでも、安定化剤として酸化イットリウムを使用する場合、酸化イットリウムの含有率は、セラミックス組成物の合計ｍｏｌ数に対して、２．５ｍｏｌ％〜６ｍｏｌ％であると好ましく、３ｍｏｌ％〜５．５ｍｏｌ％であるとより好ましい。これにより３点曲げ強さが６００ＭＰａ以上のセラミックス焼結体を製作することができる。
【００４７】
焼結助剤として添加している酸化アルミニウムの含有量としては、セラミックス組成物の全質量（全量）に対して、０質量％（無含有）〜０．３質量％であると好ましい。酸化アルミニウムは、セラミックス焼結体の強度を高めることができる。
【００４８】
着色用金属酸化物の含有量（合計量）としては、特に限定はなく、例えば、セラミックス組成物の全質量（全量）に対して、０．１〜１質量％であり、好ましくは０．２〜０．９質量％であり、より好ましくは０．３〜０．８質量％である。
【００４９】
着色用金属酸化物としては、特に限定はなく、例えば、酸化コバルト（ＣｏＯ、Ｃｏ３Ｏ４）、酸化エルビウム（Ｅｒ２Ｏ３）、酸化鉄（Ｆｅ２Ｏ３、Ｆｅ３Ｏ４）、酸化ニッケル（ＮｉＯ）、酸化ニオブ（Ｎｂ２Ｏ３）、酸化チタン（ＴｉＯ２）、酸化ケイ素（ＳｉＯ２）、酸化クロム（Ｃｒ２Ｏ３）、酸化プラセオジム（Ｐｒ６Ｏ１１）等が挙げられる。
【００５０】
酸化コバルトの含有量としては、特に限定はなく、例えば、セラミックス組成物の全質量に対して、０．００００１〜０．０１質量％又は０．００１〜０．０１質量％であり、
好ましくは０．０００１〜０．０１質量％又は０．００１〜０．０１質量％であり、
より好ましくは０．０００５〜０．００７質量％又は０．００１〜０．００７質量％であり、
特に好ましくは０．００１〜０．００５質量％である。
【００５１】
酸化エルビウムの含有量としては、特に限定はなく、例えば、セラミックス組成物の全質量に対して、０．１２〜０．８５質量％であり、好ましくは０．２〜０．７５質量％であり、より好ましくは０．２５〜０．６５質量％である。
【００５２】
酸化鉄の含有量としては、特に限定はなく、例えば、セラミックス組成物の全質量に対して、０．０２〜０．２質量％であり、好ましくは０．０３〜０．１５質量％であり、より好ましくは０．０４〜０．１１質量％である。
【００５３】
酸化エルビウム：酸化鉄としては、２：１〜１０：１であり、好ましくは２．５：１〜９．５：１であり、より好ましくは３：１〜９：１である。
【００５４】
酸化鉄：酸化コバルトとしては、１１：１〜３００：１又は１１：１〜３３：１であり、
好ましくは１４：１〜２９８：１又は１２：１〜３２：１であり、
より好ましくは１７：１〜２９６：１又は１３：１〜３１：１である。
【００５５】
中でも、好ましい着色用金属酸化物としては、酸化コバルト、酸化エルビウム、及び酸化鉄からなる群より選ばれる少なくとも１つの化合物を含み、
前記着色用金属酸化物の含有率が、
酸化コバルト：０．０００１〜０．０１質量％
酸化エルビウム：０．１２〜０．８５質量％、及び
酸化鉄：０．０２〜０．２質量％であり、
特に、前記着色用金属酸化物の配合割合が、
酸化エルビウム：酸化鉄＝２：１〜１０：１、及び
酸化鉄：酸化コバルト＝１１：１〜３００：１
であることが好ましい。
【００５６】
工程（１）
前記工程（１）における混合方法としては、特に限定はなく、公知の混合方法を採用することができる。例えば、混合方法としては、Ｖ型混合機等の撹拌装置を用いて、混合することができる。工程（１）において、セラミックス粉末と着色用金属酸化物とを混合する方法とは、例えば、(A)ジルコニア粉末等のセラミックス粉末と、ジルコニア粉末等のセラミックス粉末及び着色用金属酸化物（ここでは、着色顔料ともいう）を含む混合物（着色されたセラミックス粉末、着色用ジルコニア粉末ともいう）とを混合する方法（方法A）；
（B）ジルコニア粉末等のセラミックス粉末と、着色用金属酸化物とを混合する方法（方法B）等が挙げられる。
【００５７】
工程（２）
前記工程（２）における準備方法としては、特に限定はなく、例えば、組成が異なる原料粉末で工程（１）を繰り返し、複数の異なる色調を有するセラミックス組成物を準備する工程等が挙げられる。
【００５８】
工程（３）
前記工程（３）における積層方法としては、特に限定はなく、公知の積層方法を採用することができる。例えば、積層方法としては、直圧成型機に成分の異なる複数の原料粉末を順次投入して加圧することで積層体を得る方法等が挙げられる。
【００５９】
工程（３）において、積層体の層数としては、特に限定はなく、何層で製作してもよい。
層の下限は、２層以上、好ましくは３層以上である。層の上限は、特に限定はなく、例えば、１０層以下であり、好ましくは７層以下、より好ましくは６層以下である。
【００６０】
工程（３）において、各層の厚さとしては、特に限定はなく、例えば、１〜２０ｍｍ、好ましくは２〜１５ｍｍ、より好ましくは４〜１０ｍｍである。各層の厚さは、それぞれ同一であっても、異なっていてもよい。
【００６１】
工程（４）
前記工程（４）における加圧方法としては、特に限定はなく、公知の加圧方法を採用することができる。例えば、加圧（成形）方法としては、プレス成形、熱間等方圧加圧法（ＨＩＰ法）、冷間等方圧加圧法（ＣＩＰ）等の成形方法が挙げられる。
【００６２】
工程（４）の圧力としては、特に限定はなく、例えば、１〜４００ＭＰａ、好ましくは５〜３５０ＭＰａ、より好ましくは１０〜３００ＭＰａである。具体的には、工程（４）は、直圧プレス成形にて１０〜３０ＭＰａで加圧を行った後、冷間等方圧加圧法（ＣＩＰ）により１００〜３００ＭＰａで加圧を行って積層体を得ることができる。
【００６３】
例えば、本発明の積層体の製造方法としては、２層の積層体を製作する場合、色設計を行った２種類の粉末を第１粉末及び第２粉末とする。次に、第１粉末を所定の厚さまで充填し、定規等の直線部分を有する器具を粉末表面で移動させることによって第１粉末の上面を平坦にする。
次に、第１粉末の上に、第２粉末を所定の厚さまで充填し、最後に１０〜３０ＭＰａで直圧プレス処理を行い平坦にする。層数が３層以上の場合も同様の手順で製作することができる。
【００６４】
次層を充填する前に粉末表面を平坦にならすことにより、均一な層を実現することができる。すべての層を充填した後で直圧プレス処理を行い全体に均一な圧力をかけることで強度を高めることができる。
【００６５】
積層後、冷間等方圧加圧法（ＣＩＰ）により１００〜３００ＭＰａで加圧を行うことで、本発明の積層体を製作できる。この工程により、全方位から均等な圧力をかけることができ、焼結時に発生する収縮の方向性をなくし、適合の良い歯科用補綴物を提供することができる。
【００６６】
工程（５）
前記工程（５）における旋盤加工方法としては、特に限定はなく、公知の旋盤加工方法を採用することができる。例えば、旋盤加工方法としては、工程（４）で得られた積層体を、旋盤加工により円柱状の成形体の両面を切削し、仮焼結後に２０ｍｍとなるように、厚みを２０．１ｍｍに加工する方法等が挙げられる。
【００６７】
歯科用セラミックス仮焼結体
本発明のセラミックス仮焼結体の製造方法は、前記セラミックス積層体を仮焼結させて歯科用セラミックス仮焼結体（仮焼体、半焼結体、仮焼成体、又は半焼成体という場合もある。）を得る工程を備えている。
【００６８】
仮焼とは、セラミックス積層体中の有機物（バインダー成分等）を燃焼させて除去する操作（脱脂）の後に、切削加工しやすい硬さになるように途中まで焼結させることを意味する。つまり、本発明の仮焼結体とは、セラミックス積層体を焼結（完全焼結）に至らない温度で焼成する工程で得られるものを意味している。
【００６９】
この仮焼によって得られた本発明の仮焼結体は、適度な硬さの材料であり、切削加工がしやすい材料である。
【００７０】
前記仮焼結体を得る工程（以下、「仮焼結体製造工程」ということもある。）における仮焼結温度（仮焼温度、半焼結温度、仮焼成温度、半焼成温度、又は最高係留温度という場合もある。）としては、約７５０℃〜９５０℃程度、好ましくは７８０℃〜９２０℃、より好ましくは８００℃〜９００℃である。なお、７５０℃以上の仮焼結温度にすることで、仮焼結体が強くなり、切削加工時に脱落が起こりにくくなる。また、９５０℃以下の仮焼結温度にすることで、反りの発生を抑制することができる。
【００７１】
最高係留温度とは、仮焼結における最高温度であり、係留（維持、保持）する温度を意味している。
【００７２】
仮焼結体製造工程は、常圧下又は加圧下で行うことができる。
【００７３】
仮焼結体の荷重１ｋｇｆにおけるビッカース硬さとしては、３０以上７０以下、好ましくは３３以上６５以下、より好ましくは３５以上６０以下である。上記仮焼結温度に調整することで、仮焼結体の切削加工性が良好になり、切削加工によって得られた加工物（以下、「切削加工物」ということもある。）の欠け及び脱落が発生しない仮焼結体を製作することができる。
【００７４】
仮焼時間は、特に限定はなく、通常は１〜３０時間であり、好ましくは５〜２５時間であり、より好ましくは１０〜２０時間である。
【００７５】
本発明の切削加工前のセラミックス仮焼結体（以下、「歯科切削加工用セラミックス材料」、「被削材」、「歯科用被切削材料」、又は「歯科用被切削体」ということもある。）は、ＣＡＤ／ＣＡＭ（Computer-Aided-Design／Computer-Aided Manufacturing）システムで切削するための被切削材料であり、その種類及び形状としては特に限定はない。
【００７６】
歯科切削加工用セラミックス材料の形状としては、特に限定はなく、例えば、ＣＡＤ／ＣＡＭシステム用の被切削体セラミックスディスク（外径９８．５ｍｍ×厚さ２０ｍｍ）、同セラミックスブロック（幅５０ｍｍ、奥行５０ｍｍ、厚さ２０ｍｍ）等が挙げられる。
【００７７】
歯科切削加工用セラミックス材料の形状は、切削加工機に取り付け及び取り外し可能な形状を有する。切削加工機に取り付け可能な形状とは、例えば、円盤状、直方体などが挙げられる。
【００７８】
歯科用セラミックス焼結体
本発明のセラミックス焼結体の製造方法は、前記セラミックス仮焼結体を焼結（本焼結）させて歯科用セラミックス焼結体を得る工程（以下、「焼結体製造工程」ということもある。）を備えている。
【００７９】
焼結とは、上記仮焼結とは異なる温度で焼成することを意味している。具体的に、焼結温度としては、仮焼結体製造工程における仮焼結温度より高ければ特に限定はなく、例えば、１３００℃〜１６００℃、好ましくは１３５０℃〜１５５０℃、より好ましくは１４００℃〜１５００℃である。
【００８０】
焼結における保持時間（以下、「保持時間」ということもある。）は、焼結温度により異なる。保持時間として５時間以下、更には３時間以下、また更には２時間以下を例示することができる。
【００８１】
焼結体製造工程は、常圧下又は加圧下で行うことができる。
【００８２】
一般に、歯科用セラミックス材料は、大別すると、高強度タイプと高透過タイプに分かれている。
高強度タイプは、約３ｍｏｌ％の酸化イットリウムが添加されており、曲げ強さが高く光の透過性が低い。
一方、高透過タイプは約５ｍｏｌ％以上の酸化イットリウムが添加されており、曲げ強さが低く光の透過性が高いものである。
【００８３】
焼結雰囲気及び仮焼結雰囲気は、還元性雰囲気でなければよく、酸素雰囲気又は大気雰囲気の少なくともいずれかであることが好ましく、大気雰囲気とすることが簡便である。
【００８４】
以上のような製造方法を経ることにより、図１で示すような歯科用セラミックス焼結体の切端部側から歯頸部側に向かって２０％、４０％、５５％、７０％、及び８５％の位置をそれぞれＡ、Ｂ、Ｃ、Ｄ、及びＥとした場合に、
前記歯科用セラミックス焼結体の前記Ａ、Ｂ、Ｃ、Ｄ、及びＥのいずれの位置間での明暗対比差が、０．０３未満である、歯科用セラミックス焼結体を得ることができる。
【００８５】
「歯科用セラミックス焼結体の切端部側から歯頸部側に向かって２０％、４０％、５５％、７０％、及び８５％の位置をそれぞれＡ、Ｂ、Ｃ、Ｄ、及びＥとした場合」とは、例えば、図１に示すように、歯科用セラミックス焼結体の切端部側から歯頸部側に向かって、２０％の位置をＡ、４０％の位置をＢ、５５％の位置をＣ、７０％の位置をＤ、８５％の位置をＥとすることを意味している。なお、切端部側はＬ＊ａ＊ｂ＊表色系における彩度Ｃ＊が最も小さい側であり、歯頸部側はＣ＊が最も高い側である。
【００８６】
「Ａ、Ｂ、Ｃ、Ｄ、及びＥのいずれの位置間での明暗対比差」とは、図１に示すとおり、本発明のセラミックス焼結体のＡ、Ｂ、Ｃ、Ｄ、及びＥの位置とした場合、その前記セラミックス焼結体において位置決めしたＡ、Ｂ、Ｃ、Ｄ、及びＥのいずれの位置間での明暗対比の差、つまり、
Ａの明暗対比とＢの明暗対比の差、
Ａの明暗対比とＣの明暗対比の差、
Ａの明暗対比とＤの明暗対比の差、
Ａの明暗対比とＥの明暗対比の差、
Ｂの明暗対比とＣの明暗対比の差、
Ｂの明暗対比とＤの明暗対比の差、
Ｂの明暗対比とＥの明暗対比の差、
Ｃの明暗対比とＤの明暗対比の差、
Ｃの明暗対比とＥの明暗対比の差、及び
Ｄの明暗対比とＥの明暗対比の差の全てを意味している。
【００８７】
すなわち、本発明の製造方法は、焼結後の本発明の歯科用セラミックス焼結体の切端部側から歯頸部側に向かって２０％、４０％、５５％、７０％、及び８５％の位置をそれぞれＡ、Ｂ、Ｃ、Ｄ、及びＥとした場合に、
Ａ、Ｂ、Ｃ、Ｄ、及びＥのいずれの位置間での明暗対比差も０．０３未満とすることができる。各層を構成するセラミックス粉末の組成（成分）を調整することにより、自然な色調を有する歯科補綴物を製作可能な歯科用セラミックス仮焼結体を製作することができる。
【００８８】
この歯科用セラミックス仮焼結体から製作された焼結体は、色勾配がありながらも層構造が目視ではほぼ確認できない、又は目視では全く確認できないことから、この歯科用セラミックス仮焼結体を用いることによって自然な色調を有する歯科補綴物を製作することができる。
【００８９】
上記明暗対比差としては、好ましくは０．００１以上０．０２８未満であり、より好ましくは０．００２以上０．０２５未満である。
【００９０】
歯頸部とは、歯根側の材料部位を意味する。切端部とは、歯の先端（切端）部側の材料部位を意味する。なお、本明細書において、「歯頸部側」及び「切端部側」を、「上面」及び「下面」、又は「一端」及び「他端」と言い換えることもできる。
【００９１】
上記位置のいずれの位置においても「明暗対比」の数値としては、特に限定はなく、例えば、０．５以上０．９以下であることが好ましく、０．５５以上０．８５以下であることがより好ましく、０．６以上０．８以下であることが特に好ましい。
【００９２】
ここで、「明暗対比」とは、透明性を表す尺度であり、ＪＩＳ  Ｚ８７８１−３：２０１６に規定されるＸＹＺ表色系の三刺激値のうちの明るさに関するＹ値を用いて算出するものである。
具体的には、１．０ｍｍ厚の試料板に対して、黒背景、及び白背景を接触させ、Ｄ５５光源の光を照射した際の反射光におけるＹ値を読み取ることができる。
【００９３】
黒背景の場合のＹをＹｂ、白背景の場合のＹをＹｗとすると、明暗対比はＹｂ／Ｙｗから求められる。
【００９４】
明暗対比の値が１に近いほど不透明な材料であり、０に近いほど透明な材料であることを示す。
【００９５】
本発明の歯科用セラミックス材料の焼結体の色度は、Ｌ＊ａ＊ｂ＊表色系（ＪＩＳ  Ｚ８７８１−４：２０１３）によって測定することができる。
【００９６】
Ｌ＊ａ＊ｂ＊表色系による色度の測定方法は、次のとおりである。
本発明の歯科用セラミックス仮焼結体（歯科用被切削体）を層の境界が存在する面と垂直方向が最大の長さである２０ｍｍとなるよう２０ｍｍ×１２ｍｍ×１．４ｍｍの板状に加工した後、１４５０℃で２時間焼成して、焼結体を製作した。厚みは、色度に大きく影響するため、試験片を砥粒１５μｍ（粒度１０００）のダイヤモンド研磨紙（ダイヤモンドラッピングフィルムＬＤＦ−Ｄ、三共理化学社製）により１ｍｍの厚みとなるまで研磨し、最終的に約１６ｍｍ×約１０ｍｍ×約１．０ｍｍの試験片を得た。その後、分光測色機（ＰＲ‐６５０、Ｐｈｏｔｏ  Ｒｅｓｅａｒｃｈ社製）を用いて測色を行った。測色条件は、光源：Ｄ５５光源、視野角：２°（度）、背景色：白色である。
【００９７】
前記Ａ、Ｂ、Ｃ、Ｄ、及びＥの各位置における色度は、特に限定はなく、例えば、下記表１に示す色度の範囲が挙げられる。
【００９８】
【表１】
2020109069.tif 000003
【００９９】
中でも、本発明のセラミック材料を、歯科用補綴物に適用する場合、
位置Ａにおいて、
好ましくは、７１≦Ｌ＊≦８６、−１．５≦ａ＊≦１０．５、−２≦ｂ＊≦３５、０．５≦Ｃ＊≦３７、
より好ましくは、７３≦Ｌ＊≦８４、−１≦ａ＊≦１０、０≦ｂ＊≦３３、１≦Ｃ＊≦３５であり、
位置Ｂにおいて、
好ましくは、７０≦Ｌ＊≦８５、−０．５≦ａ＊≦１１．５、１≦ｂ＊≦３８、２≦Ｃ＊≦３９、
より好ましくは、７３≦Ｌ＊≦８３、０≦ａ＊≦１１、３≦ｂ＊≦３６、４≦Ｃ＊≦３７であり、
位置Ｃにおいて、
好ましくは、７１≦Ｌ＊≦８５、０．５≦ａ＊≦１２．５、４≦ｂ＊≦４０、６≦Ｃ＊≦４１、
より好ましくは、７３≦Ｌ＊≦８３、１≦ａ＊≦１２、６≦ｂ＊≦３８、８≦Ｃ＊≦３９であり、
位置Ｄにおいて、
好ましくは、７０≦Ｌ＊≦８４、０．５≦ａ＊≦１２．７、５≦ｂ＊≦４１、７≦Ｃ＊≦４２、
より好ましくは、７２≦Ｌ＊≦８２、１≦ａ＊≦１２．５、７≦ｂ＊≦３９、９≦Ｃ＊≦４０であり、
位置Ｅにおいて、
好ましくは、７０≦Ｌ＊≦８２、０．５≦ａ＊≦１２．５、５≦ｂ＊≦４１、８≦Ｃ＊≦４２、
より好ましくは、７２≦Ｌ＊≦８０、１≦ａ＊≦１２、７≦ｂ＊≦３９、１０≦Ｃ＊≦４０である。
【０１００】
本発明の焼結体は、このような色度に設定することにより、自然な天然歯の色調に適合させることができる。
【０１０１】
＜色調＞
歯科医師は、患者の口腔内で歯の色調を確認するために、一般的に、シェードガイド「ＶＩＴＡＰＡＮ  ｃｌａｓｓｉｃａｌ（ＶＩＴＡ社製）」を使用している。
【０１０２】
天然歯の色調は、切端部がエナメル色と呼ばれており、薄く明るい色調であり、歯頸部はサービカル色と呼ばれており、濃く暗い色調であり、中央部は切端部と歯頸部の中間色であり、象牙質色とも呼ばれている。
【０１０３】
シェードガイドは、このような天然歯全体の色勾配のある色調を模したものであるため、切端部及び歯頸部の色調が天然歯と同程度に異なっている。このシェードガイドは色の系統により１６種の色数（シェード）があり、薄い色から濃い色までラインアップされている。
【０１０４】
また、シェードガイドの形状は、歯科補綴物（前歯）と同様の形状をしているため、歯科材料の色調設計の参考とすることができる。
【０１０５】
＜色度（Ｌ＊，ａ＊，ｂ＊）の差（色差）＞
上記シェードガイドは、図１のＦの形状と近似しており、図１に示す位置Ａ（切端部）と位置Ｅ（歯頸部）の部分を分光測色機で測色し、位置Ａと位置Ｅの部分の色差（ΔＥ）を、下記（式１）：
【数１】
2020109069.tif 000004
から求めた結果、切端部と歯頸部の色差（ΔＥ）は１６種のシェードにおいて、最小の値は４．８で最大の値は１２であった。ここで、Δは、デルタと言い換えることができる。
【０１０６】
天然歯の色調を再現するためには、シェードガイドと同程度の色差が必要と考えられるため、切端部側から歯頸部側に向かって２０％、４０％、５５％、７０％、及び８５％のいずれの位置間においても明暗対比差を０．０３未満に抑えるだけでなく、さらにＡとＥの位置の色差ΔＥが４以上１３以下を満たすように、切端部側から歯頸部側に向かって色が濃くなることで、色勾配のある色調を有しながら違和感のない自然な色調の歯科補綴物を提供することができる。前記差ΔＥは、好ましくは４．５以上１２．５以下、より好ましくは４．８以上１２以下である。
【０１０７】
本発明の製造方法によれば、焼結後のセラミックス積層体の各層の明暗対比差が小さくなり、各層の境界面が目立たないため、滑らかな色勾配のセラミックス焼結体を製作することができる。
【０１０８】
＜３点曲げ強さ＞
本発明の歯科用セラミックス焼結体のＪＩＳ Ｔ６５２６：２０１８に準拠して測定した３点曲げ強さは、特に限定はないが、好ましくは６００ＭＰａ以上、より好ましくは６５０ＭＰａ以上、特に好ましくは７００ＭＰａ以上である。
【０１０９】
＜仮焼結体の反り＞
本発明のセラミックス積層体において、各層中の着色用金属酸化物の含有量が違っていても、完全焼結されると最終的に同程度の収縮挙動を示すが、その成分の違いにより焼結時の収縮の速度が異なるため、焼結を途中で止めるセラミックス仮焼結体には反りが発生する。
具体的には、色調を変化させる積層体において、着色用金属酸化物が多く含まれる歯頸部側が切端部側よりも速く収縮するため、積層体は、仮焼結後に図２のように歯頸部側が円弧の内側となるような反り方をする。
この仮焼結体の反り具合が大きい状態で切削加工すると、最終焼結体である歯科補綴物の支台歯への適合が合わなくなり、口腔内で使用できなくなる。このため、仮焼結体の反りを小さくする必要があり、仮焼結温度を調整することによって解決することが可能である。
【０１１０】
このセラミックス仮焼結体の反りは、切端部側の面と歯頸部側の面の仮焼結における線収縮率の差（以下、「線収縮率差」ともいう。）によって評価することができる。具体的には、図２に示す歯頸部側の面の長さ又はその直径、及び切端部側の面の長さ又はその直径を、仮焼結前と仮焼結後において計測し、下記（式２）及び（式５）を用いることにより歯頸部側の面と切端部側の面の線収縮率の差を算出することで評価できる。
【０１１１】
＜線収縮率＞
線収縮率は、下記（式２）：
【数２】
2020109069.tif 000005
により導き出される。
【０１１２】
図２に示す記号を用いると、歯頸部側及び切端部側の線収縮率はそれぞれ、下記（式３）及び（式４）で表すことができる。
【数３】
2020109069.tif 000006
【０１１３】
【数４】
2020109069.tif 000007
【０１１４】
歯頸部側及び切端部側の線収縮率は、前記歯科用セラミックス仮焼結体の切端部側の面の長さ、又はその直径を、寸法計測機を用いて、仮焼結前と仮焼結後において計測し、（式２）を適用することにより算出する。
【０１１５】
＜線収縮率差＞
線収縮率差は、下記（式５）：
【０１１６】
【数５】
2020109069.tif 000008
により導き出される。
【０１１７】
線収縮率差は、上記（式５）で示されるように前記歯科用セラミックス仮焼結体の切端部側の線収縮率と歯頸部側の線収縮率との差を取ったものである。
【０１１８】
上記（式５）を用いてこの線収縮率差を求めることにより、セラミックス積層体を仮焼結させた後、セラミックス仮焼結体における反りの程度を数値化することができる。
【０１１９】
＜拡大係数＞
反りの有無についての線収縮率差の判断基準は、ＪＩＳ Ｔ６５２６：２０１８に記載されている値に基づいて設定した。このＪＩＳ Ｔ６５２６：２０１８の要求事項に拡大係数（加工係数、収縮係数）は、製造販売業者が指定する値の±０．００２でなければならないとあることから、０．００２までの拡大係数の差異は許容される。
拡大係数とは、セラミックスが焼結により収縮するため、最終的に得られる歯科補綴物が設計通りの寸法となるように、収縮を考慮して焼結前の切削加工物の切削データ（ＳＴＬデータ）に拡大係数を乗じる際に必要な情報である。
例えば、拡大係数が１．２の場合、１０ｍｍの歯科補綴物を製作するには、焼結前の切削加工物は１２ｍｍで製作する必要があり、この拡大係数が製品に表示されている数字と許容範囲（±０．００２）以上になると、歯科補綴物の適合が合わなくなって、口腔内で使用できなくなる。したがって、この拡大係数を一定の範囲内にすることは、セラミックス材料の品質として大変重要である。
【０１２０】
また、このＪＩＳ Ｔ６５２６：２０１８の要求事項は、本焼結における拡大係数であるが、拡大係数の差異が小さければ、焼結後の歯科補綴物の適合精度に問題ないため、この拡大係数は、仮焼結における反りの評価にも適用することができる。
ただし、拡大係数は、本焼結時の寸法変化から算出される値であり、仮焼結時の反りについては、仮焼結前後の寸法変化から算出される線収縮率で評価することが妥当である。
つまり、セラミックスを仮焼する際に、仮焼結前後の歯頸部側の面及び切端部側の面の寸法を測定し、それぞれの線収縮率を算出し、その値の差から反りを評価することができる。
【０１２１】
拡大係数は、下記（式６）：
【数６】
2020109069.tif 000009
で表され、
線収縮率は、上記（式２）を書き換えると、下記（式７）：
【数７】
2020109069.tif 000010
で表わすことができる。すなわち、上記（式７）の線収縮率は、下記（式８）：
【０１２２】
【数８】
2020109069.tif 000011
で表すことができる。
【０１２３】
一般的に、セラミックス材料、特にジルコニア材料は、仮焼結後から本焼結後に約２０％収縮するため、拡大係数は、約１．２５０である。拡大係数の差異の許容範囲が±０．００２であるため、セラミックス材料に表示する拡大係数が１．２５０の場合は、最大で１．２５２の範囲に制御された品質である必要がある。（式８）を用いて拡大係数が１．２５０の場合の線収縮率に換算すると２０％であり、拡大係数が１．２５２の場合は、２０．１２８％であり、その差は０．１２８％となる。
【０１２４】
つまり、セラミックス材料の仮焼結後から本焼結での拡大係数が１．２５０での０．００２の差は、線収縮率差に換算すると約０．１２８％であることから、歯頸部側の面及び切端部側の面の線収縮率差が０．１２％以下であれば、仮焼結体の反りが影響する歯科補綴物の適合不良が発生しないと判断できる。前記歯科用セラミックス仮焼結体の切端部側の面と歯頸部側の面の仮焼結における線収縮率差が０．１２％以下、好ましくは０．０９％以下、より好ましくは０．０６％以下となるように、上記仮焼条件を調整することで、適合性に優れた仮焼結体が得られる。
【０１２５】
３．歯科補綴物
歯科補綴物とは、歯の欠損を修復するための人工物（歯冠又は義歯）のことである。本発明の上記歯科用セラミックス仮焼結体を、ＣＡＤ／ＣＡＭシステムを用いて削り出し、歯科補綴物を製作することができる。
【実施例】
【０１２６】
以下、実施例により本発明をより具体的に説明するが、本発明の技術的範囲はこれらの例示に限定されるものではない。
【０１２７】
実施例１〜８
本発明の歯科用セラミックス焼結体及び歯科補綴物は、下記工程（１）、工程（２）、工程（３）、工程（４）、工程（５）、仮焼結工程、切削加工工程、及び焼結工程を経て製作した。
【０１２８】
＜工程（１）：混合工程、及び工程（２）：準備工程＞
[原料]
（高強度タイプ）
ジルコニア粉末
・Ｚｐｅｘ（登録商標）（東ソー社製；比表面積１２〜１３ｍ２／ｇ）
高強度タイプのジルコニア粉末とは、本焼結体の強度が高いが、光透過性は低い（１ｍｍ厚ペレットで透過率が約４０％）原料粉末である。
【０１２９】
着色用ジルコニア粉末
・Ｚｐｅｘ（登録商標）−Ｙｅｌｌｏｗ（東ソー社製；比表面積１２〜１３ｍ２／ｇ）
・Ｚｐｅｘ（登録商標）−Ｐｉｎｋ（東ソー社製；比表面積１２〜１３ｍ２／ｇ）
・Ｚｐｅｘ（登録商標）−Ｇｒａｙ（東ソー社製；比表面積１２〜１３ｍ２／ｇ）
着色するために、ジルコニア粉末に微量の着色用金属酸化物を混合する場合、均一分散が容易ではないため、あらかじめジルコニア粉末と着色用金属酸化物とが十分に混合された市販の上記着色用ジルコニア粉末を用いた。
【０１３０】
（高透過タイプ）
ジルコニア粉末
・Ｚｐｅｘ  Ｓｍｉｌｅ（登録商標）（東ソー社製；比表面積１０ｍ２／ｇ）
高透過タイプのジルコニア粉末とは、本焼結体の光透過性が高い（１ｍｍ厚ペレットで透過率が約５０％）が、強度は低い原料粉末である。
着色用ジルコニア粉末
・Ｚｐｅｘ  Ｓｍｉｌｅ（登録商標）−Ｙｅｌｌｏｗ（東ソー社製；比表面積１０ｍ２／ｇ）
・Ｚｐｅｘ  Ｓｍｉｌｅ（登録商標）−Ｇｒａｙ（東ソー社製；比表面積１０ｍ２／ｇ）
【０１３１】
（比較例）
ジルコニア粉末
・Ｚｐｅｘ（登録商標）４（東ソー社製；中強度・中透過タイプ）
着色用ジルコニア粉末
・Ｚｐｅｘ（登録商標）４−Ｙｅｌｌｏｗ（東ソー社製；中強度・中透過タイプ）
・Ｚｐｅｘ（登録商標）−Ｐｉｎｋ（東ソー社製；比表面積１０ｍ２／ｇ）
【０１３２】
原料であるジルコニア粉末及び着色用ジルコニア粉末の組成を、下記表２〜表４に示す。
【０１３３】
【表２】
2020109069.tif 000012
【０１３４】
【表３】
2020109069.tif 000013
【０１３５】
【表４】
2020109069.tif 000014
【０１３６】
（高強度タイプ）
実施例１
高強度タイプのジルコニア粉末であるＺｐｅｘと、着色用ジルコニア粉末であるＺｐｅｘ−Ｙｅｌｌｏｗ、Ｚｐｅｘ−Ｐｉｎｋ、及びＺｐｅｘ−Ｇｒａｙとを、下記表６の組成となるように混合し、下記表５に示す粉末１〜３をそれぞれ準備した。
【０１３７】
実施例２〜４
また、下記表７〜９の組成に代えた以外は、実施例１と同様の方法で粉末４〜６、粉末７〜９、及び粉末１０〜１２をそれぞれ準備した。
【０１３８】
（高透過タイプ）
実施例５
高透過タイプのジルコニア粉末であるＺｐｅｘ  Ｓｍｉｌｅと、着色用ジルコニア粉末であるＺｐｅｘ  Ｓｍｉｌｅ−Ｙｅｌｌｏｗ、Ｚｐｅｘ  Ｓｍｉｌｅ−Ｇｒａｙ、及びＺｐｅｘ−Ｐｉｎｋとを、下記表１０の組成となるように混合し、下記表５に示す粉末１３〜１５をそれぞれ準備した。
【０１３９】
実施例６〜８
また、下記表１１〜１３の組成に代えた以外は、実施例５と同様の方法で粉末１６〜１８、粉末１９〜２１、及び粉末２２〜２４をそれぞれ準備した。
【０１４０】
比較例１
比較のため、次のジルコニア焼結体を製作した。ジルコニア粉末である、中強度・中透過タイプのＺｐｅｘ４と、着色用ジルコニア粉末であるＺｐｅｘ４−Ｙｅｌｌｏｗ、Ｚｐｅｘ−Ｐｉｎｋ、及びＺｐｅｘ−Ｇｒａｙとを、下記表１４の組成となるように混合し、着色用金属酸化物の割合が、酸化エルビウム：酸化鉄＝２：１〜１０：１、酸化鉄：酸化コバルト＝１１：１〜３３：１の条件のうち、少なくとも一つを満たさない粉末２５〜２７を準備した。
【０１４１】
【表５】
2020109069.tif 000015
【０１４２】
【表６】
2020109069.tif 000016
【０１４３】
【表７】
2020109069.tif 000017
【０１４４】
【表８】
2020109069.tif 000018
【０１４５】
【表９】
2020109069.tif 000019
【０１４６】
【表１０】
2020109069.tif 000020
【０１４７】
【表１１】
2020109069.tif 000021
【０１４８】
【表１２】
2020109069.tif 000022
【０１４９】
【表１３】
2020109069.tif 000023
【０１５０】
【表１４】
2020109069.tif 000024
【０１５１】
＜工程（４）：加圧工程＞
実施例１〜８及び比較例１
工程（３）で得られた実施例１〜８及び比較例１に記載のセラミックス積層体１〜８及び比較積層体１にそれぞれ直圧プレス処理を行った。次に、冷間等方圧加圧法（ＣＩＰ）により加圧してセラミックス積層体（成形体）１〜８及び比較セラミックス積層体（成形体）１を製作した。
【０１５２】
＜工程（５）：旋盤加工工程＞
実施例１〜８及び比較例１
工程（４）で得られたセラミックス積層体（成形体）１〜８及び比較セラミックス積層体（成形体）１を、旋盤加工により円柱状の成形体の両面を加工し、厚みが２０．１ｍｍのセラミックス積層体（成形体）１〜８及び比較セラミックス積層体（成形体）１をそれぞれ得た。
【０１５３】
＜仮焼結工程＞
実施例１〜４
上記表６〜表９に記載のセラミックス組成物１〜４から製作された本発明のセラミックス積層体１〜４を、それぞれ８５０℃で２０時間焼成して本発明のセラミックス仮焼結体１〜４を製作した。
実施例５〜８
上記表１０〜表１３に記載のセラミックス組成物５〜８から製作された本発明のセラミックス積層体５〜８を、それぞれ９００℃で１０時間焼成して本発明のセラミックス仮焼結体５〜８を製作した。
比較例１
上記表１４に記載の比較セラミックス組成物１から製作された比較セラミックス積層体１を、１０００℃で３時間焼成して比較セラミックス仮焼結体１を製作した。
【０１５４】
＜切削加工工程＞
実施例１〜８及び比較例１
上記仮焼結工程で得られたセラミックス仮焼結体１〜８及び比較セラミックス仮焼結体１を、ＣＡＤ／ＣＡＭシステムの切削加工機（ＤＷＸ−５０、ローランドＤ．Ｇ．社製）を用いて切削加工し、２０ｍｍ×１２ｍｍ×１．４ｍｍの板状の切削加工物１〜８及び比較切削加工物１を得た。
【０１５５】
＜焼結工程＞
実施例１〜８及び比較例１
上記切削加工物１〜８及び比較切削加工物１を、それぞれ１４５０℃で２時間焼成して、セラミックス焼結体１〜８及び比較セラミックス焼結体１を製作した。これらを砥粒１５μｍ（粒度１０００）のダイヤモンド研磨紙（ダイヤモンドラッピングフィルムＬＤＦ−Ｄ、三共理化学社製）により１ｍｍ±０．０５ｍｍの厚みとなるまで研磨し、最終的に（１６ｍｍ±０．５ｍｍ）×（１０ｍｍ±０．５ｍｍ）×（１．０ｍｍ±０．０５ｍｍ）の明暗対比及び色度評価用の試験片１〜８及び比較試験片１を得た。
【０１５６】
また、従来技術として、下記の比較例２及び３を示す。
比較例２
既製品の積層ジルコニア（カタナジルコニアＵＴＭＬ、クラレノリタケデンタル社製）のＡ３シェードを用いた。これは、異なる４つの色調を有する層を積層させたジルコニアディスクであり、特開２０１４−２１８３８９号公報をもとに製作されたものであると推測される。
【０１５７】
比較例２の試料において、層の境界が存在する面と垂直方向が最大の長さとなるように実施例と同様の方法で板状に加工した後、メーカーにより指定された条件で焼成し、厚み調整を行い、明暗対比及び色度評価用の比較試験片２を得た。
【０１５８】
比較例３
既製品で２層構造をもつ樹脂系材料であるハイブリッドレジンブロック（松風ブロックＨＣ２レイヤー、松風社製）のＡ３シェードを用いた。これは、特開２０１８−０８６０４７号公報に記載の技術を有するメーカーが製作したものである。
【０１５９】
上記ハイブリッドレジンブロックは、樹脂系材料であることから、焼結工程が不要である。このハイブリッドレジンにおける層の境界が存在する面と垂直方向が最大の長さとなるように、ダイヤモンドカッターブレードを装着した切断機を用いて切断し、粒度１０００及び粒度２０００の耐水研磨紙（Ｃ３４Ｐ、理研コランダム社製）を用いて実施例と同じ厚みになるよう調整を行い、明暗対比及び色度評価用の比較試験片３を得た。
【０１６０】
[試験例]
＜明暗対比＞
セラミックス焼結体の切端部側から歯頸部側に向かって２０％、４０％、５５％、７０％、及び８５％の位置をそれぞれＡ、Ｂ、Ｃ、Ｄ、及びＥとした場合、Ａ〜Ｅの５点の明暗対比を測定した。
明暗対比は、分光測色機を用いて測定した。
【０１６１】
＜明暗対比差＞
上記明暗対比の測定結果に基づいて、各位置の明暗対比の差の最大値を求めた。その結果を下記表１５〜表１７に示す。
表１５〜１７において、いずれの位置間においても明暗対比差の最大値が０．０３未満である場合を「判定○」、０．０３以上である場合を「判定×」とした。
なお、下記表１５〜１７において、明暗対比（項目Ａ〜Ｅ）の「（０．５〜０．９）」という数値範囲、及び明暗対比差の最大値「（０．０３未満）」という数値は、本願発明で得られるセラミックス焼結体の合格値を意味している。
【０１６２】
＜色度＞
Ａ〜Ｅそれぞれの地点に対して、Ｌ＊ａ＊ｂ＊表色系による色度を測定した。
色度は、分光測色機を用いて測定した。
色度の測定結果及びＡとＥの位置の色差ΔＥを表１８〜表２０に示す。
なお、下記表１８〜２０において、色度（項目）及び色差ΔＥに記載する数値範囲は、本願発明で得られるセラミックス焼結体の合格値を意味している。
【０１６３】
【表１５】
2020109069.tif 000025
【０１６４】
【表１６】
2020109069.tif 000026
【０１６５】
【表１７】
2020109069.tif 000027
【０１６６】
【表１８】
2020109069.tif 000028
【０１６７】
【表１９】
2020109069.tif 000029
【０１６８】
【表２０】
2020109069.tif 000030
【０１６９】
＜結果＞
その結果、実施例１〜８の試験片１〜８は、上記表１５及び表１６に示すとおり、いずれの位置においても明暗対比が０．５以上０．９以下の範囲に入っており、また、いずれの位置間における明暗対比差も０．０３未満であった。
さらに、実施例１〜８の試験片１〜８は、上記表１８及び表１９に示すように、上記Ａ〜Ｅのいずれの位置においても色度の範囲は本発明において指定した範囲内に入っており、ＡとＥの位置の色差ΔＥは４以上１３以下の範囲内に入っていた。
以上のとおり、実施例１〜８の試験片１〜８は、すべて自然な色の勾配を有しており、明暗対比が均一に設計されているため層の境界面が判別できない色調になっていることが目視でも確認された。
一方、比較試験片１〜３は、上記表１７に示すとおり、明暗対比差の最大値が０．０３以上であった。また、比較試験片１〜３の色度の値は、上記表２０に示すとおりＡ〜Ｅの各位置に おいて指定した範囲内に入っており、ＡとＥの位置の色差ΔＥは、４以上１３以下の範囲に入っていたが、明暗対比が均一になっていないため、実施例と比べると層の境界面が判別されやすい積層構造になっていることが目視でも確認された。
【０１７０】
＜ビッカース硬さ＞
前記仮焼結工程後のセラミックス仮焼結体の切端部側の面及び歯頸部側の面のビッカース硬さを、ミツトヨ社製の硬さ試験機（ＨＶ-１１３）を用いて、荷重１ｋｇｆ、加圧時間１５秒にて測定した。そのビッカース硬さの測定結果を下記表２１に示す。
なお、比較例３の被切削体は、材質が樹脂系材料であり、材質がジルコニアである実施例と比較評価できないため測定していない。
【０１７１】
【表２１】
2020109069.tif 000031
【０１７２】
＜結果＞
その結果、実施例１〜８に記載の仮焼結体１〜８は、いずれもビッカース硬さが３０以上７０以下に収まっていた。これら仮焼結体１〜８は、切削加工工程において、試験片の欠け、脱落等が見られず、良好な切削加工性であることが確認できた。
一方、比較例１及び比較例２の仮焼結体は、いずれもビッカース硬さが７０を超えていた。比較例１及び比較例２の試験片は実施例と比べると、加工時に試験片の角にわずかに欠けが確認された。
【０１７３】
＜線収縮率差＞
仮焼結工程前後の寸法から導き出される線収縮率差により、仮焼結体の反りの有無について確認した。切端部側の面及び歯頸部側の面の直径を、それぞれ仮焼結前後で測定して線収縮率
（％）を算出し、切端部側の面及び歯頸部側の面の線収縮率差（％）が０．１２％以下であるか確認した。切端部側の面及び歯頸部側の面の直径の測定は寸法測定機（ＮＺＲプリプレート、アクシス社製）を用いて行った。線収縮率差を下記表２２に示す。
なお、切端部側の面及び歯頸部側の面の線収縮率差が０．１２％以下である場合を「判定○」、０．１２を超える場合を「判定×」とした。また、比較例２の既製品は、仮焼結後の状態であり仮焼結工程前の寸法を測定することができないため、また、比較例３のハイブリッドレジンブロックは樹脂系材料であり仮焼結工程が存在しないため、比較例２及び比較例３については、仮焼結前後の反りの評価をしていない。
【０１７４】
【表２２】
2020109069.tif 000032
【０１７５】
＜結果＞
その結果、実施例１〜８の仮焼結体１〜８は、いずれも線収縮率差が０．１２％以下であった。一方、比較例１の仮焼結体は、線収縮率差が０．１２％を超えており、目視でも仮焼結体に反りが確認された。
【０１７６】
＜３点曲げ強さ＞
上記実施例１〜８で得られた本発明の焼結体１〜８及び比較例１〜２を２０ｍｍ×４ｍｍ×１．２ｍｍとなるよう加工し、試験片を実施例ごとに１０本ずつ用意した。
ＪＩＳ Ｔ６５２６：２０１８に準拠して測定した３点曲げ強さを測定し、６００ＭＰａ以上である場合を合格とした。その結果を表２３に示す。
なお、比較例３の被切削体は、材質が樹脂系材料であり、材質がジルコニアである実施例と比較評価できないため測定していない。
【０１７７】
【表２３】
2020109069.tif 000033
【０１７８】
実施例１〜４に記載の焼結体は高強度タイプであり、いずれも１２００ＭＰａ以上であり６００ＭＰａ以上を満たした。また、実施例５〜８に記載の焼結体は高透過タイプであり、強度が低い組成のジルコニア材料であるが、本発明の３点曲げ強さが６００ＭＰａ以上であるという要件を満たしていた。
一方、比較例１の焼結体は、６００ＭＰａよりも高い３点曲げ強さを示した。比較例２の焼結体は、６００ＭＰａよりも低い３点曲げ強さを示した。
【産業上の利用可能性】
【０１７９】
本発明の歯科用セラミックス材料は、ＣＡＤ／ＣＡＭシステムを用いた切削加工により歯科補綴物を製作するセラミックス材料のブロック又はディスクに利用することができる。
【符号の説明】
【０１８０】
Ａ  切端部側から２０％の位置
Ｂ  切端部側から４０％の位置
Ｃ  切端部側から５５％の位置
Ｄ  切端部側から７０％の位置
Ｅ  切端部側から８５％の位置
Ｆ  歯科補綴物（前歯）の形状
【０１８１】
Ｌ１  焼結前における歯頸部側の面の直径
Ｌ２  焼結前における切端部側の面の直径
Ｌ３  焼結後における歯頸部側の面の直径
Ｌ４  焼結後における切端部側の面の直径
【図１】
2020109069.tif 000034
【図２】
2020109069.tif 000035
【手続補正書】
【提出日】令和1年10月29日(2019.10.29)
【手続補正１】
【補正対象書類名】特許請求の範囲
【補正対象項目名】全文
【補正方法】変更
【補正の内容】
【特許請求の範囲】
【請求項１】
セラミックス積層体を仮焼結させて歯科用セラミックス仮焼結体を得る工程、及び
前記歯科用セラミックス仮焼結体を焼結させて歯科用セラミックス焼結体を得る工程を備える、歯科用セラミックス焼結体の製造方法であって、
前記歯科用セラミックス焼結体の切端部側から歯頸部側に向かって２０％、４０％、５５％、７０％、及び８５％の位置をそれぞれＡ、Ｂ、Ｃ、Ｄ、及びＥとした場合に、
前記歯科用セラミックス焼結体における前記Ａ、Ｂ、Ｃ、Ｄ、及びＥのいずれの位置間での明暗対比（Ｙｂ／Ｙｗ；前記Ｙｂは、黒背景の場合のＹを、前記Ｙｗは、白背景の場合のＹを示す。）の差が、０．０３未満である、歯科用セラミックス焼結体の製造方法。
【請求項２】
前記歯科用セラミックス焼結体において、前記Ａ、Ｂ、Ｃ、Ｄ、及びＥの明暗対比が、それぞれ０．５以上０．９以下である、請求項１に記載の歯科用セラミックス焼結体の製造方法。
【請求項３】
前記歯科用セラミックス焼結体のＬ＊ａ＊ｂ＊Ｃ＊の範囲が、前記Ａ、Ｂ、Ｃ、Ｄ、及びＥの各位置において、
Ａ（２０％）：６９≦Ｌ＊≦８９，−２≦ａ＊≦１１，
−５≦ｂ＊≦３８，  ０≦Ｃ＊≦４０；
Ｂ（４０％）：６８≦Ｌ＊≦８８，−１≦ａ＊≦１２，
−２≦ｂ＊≦４０，  ０≦Ｃ＊≦４２；
Ｃ（５５％）：６８≦Ｌ＊≦８８，  ０≦ａ＊≦１３，
１≦ｂ＊≦４２，  ３≦Ｃ＊≦４４；
Ｄ（７０％）：６７≦Ｌ＊≦８７，  ０≦ａ＊≦１３，
２≦ｂ＊≦４４，  ４≦Ｃ＊≦４５；及び
Ｅ（８５％）：６７≦Ｌ＊≦８５，  ０≦ａ＊≦１３，
３≦ｂ＊≦４４，  ５≦Ｃ＊≦４５
である、請求項１又は２に記載の歯科用セラミックス焼結体の製造方法。
【請求項４】
前記Ａ及びＥの位置における色差ΔＥが、４以上１３以下である、請求項１〜３の何れか一項に記載の歯科用セラミックス焼結体の製造方法。
【請求項５】
前記歯科用セラミックス仮焼結体を得る工程が、セラミックス積層体を、最高係留温度が９５０℃以下の温度で仮焼結させることを特徴とする、請求項１〜４の何れか一項に記載の歯科用セラミックス焼結体の製造方法。
【請求項６】
前記歯科用セラミックス仮焼結体の切端部側の面における線収縮率と歯頸部側の面における線収縮率との差が、０．１２％以下である、請求項１〜５の何れか一項に記載の歯科用セラミックス焼結体の製造方法。
【請求項７】
前記セラミックス積層体は、セラミックス粉末及び着色用金属酸化物を含む、請求項１〜６の何れか一項に記載の歯科用セラミックス焼結体の製造方法。
【請求項８】
前記セラミックス粉末が、ジルコニアである、請求項７に記載の歯科用セラミックス焼結体の製造方法。
【請求項９】
前記着色用金属酸化物が、酸化コバルト、酸化エルビウム、及び酸化鉄からなる群より選ばれる少なくとも１つの化合物である、請求項７又は８に記載の歯科用セラミックス焼結体の製造方法。
【請求項１０】
前記歯科用セラミックス焼結体のＪＩＳ Ｔ６５２６：２０１８に準拠して測定した３点曲げ強さが、６００ＭＰａ以上である、請求項１〜９の何れか一項に記載の歯科用セラミックス焼結体の製造方法。
【請求項１１】
歯科用セラミックス焼結体の切端部側から歯頸部側に向かって２０％、４０％、５５％、７０％、及び８５％の位置をそれぞれＡ、Ｂ、Ｃ、Ｄ、及びＥとした場合に、
前記歯科用セラミックス焼結体における前記Ａ、Ｂ、Ｃ、Ｄ、及びＥのいずれの位置間での明暗対比（Ｙｂ／Ｙｗ；前記Ｙｂは、黒背景の場合のＹを、前記Ｙｗは、白背景の場合のＹを示す。）の差が、０．０３未満である、歯科用セラミックス焼結体。
【請求項１２】
請求項１１に記載の歯科用セラミックス焼結体を製作するための歯科用セラミックス仮焼結体。
【請求項１３】
請求項１１に記載の歯科用セラミックス焼結体を製作するための歯科用セラミックス仮焼結体であって、
ビッカース硬さ（ＨＶ１）が、３０以上７０以下である、前記歯科用セラミックス仮焼結体。
【請求項１４】
請求項１２又は１３に記載の歯科用セラミックス仮焼結体をＣＡＤ／ＣＡＭシステムを用いて切削加工した後、焼結された歯科用補綴物。
【請求項１５】
請求項１２又は１３に記載の歯科用セラミックス仮焼結体が焼結された歯科用補綴物。
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
セラミックス積層体を仮焼結させて歯科用セラミックス仮焼結体を得る工程、及び
前記歯科用セラミックス仮焼結体を焼結させて歯科用セラミックス焼結体を得る工程を備える、歯科用セラミックス焼結体の製造方法であって、
前記セラミックス積層体の層数は、３層であり、
前記セラミックス積層体は、酸化ジルコニウム、酸化イットリウム、酸化アルミニウム、酸化エルビウム、酸化鉄、及び酸化コバルトを含有し、
前記歯科用セラミックス焼結体の切端部側から歯頸部側に向かって２０％、４０％、５５％、７０％、及び８５％の位置をそれぞれＡ、Ｂ、Ｃ、Ｄ、及びＥとした場合に、
前記歯科用セラミックス焼結体における前記Ａ、Ｂ、Ｃ、Ｄ、及びＥのいずれの位置間での明暗対比（Ｙｂ／Ｙｗ；前記Ｙｂは、黒背景の場合のＹを、前記Ｙｗは、白背景の場合のＹを示す。）の差が、０．０３未満である、歯科用セラミックス焼結体の製造方法。
【請求項２】
前記歯科用セラミックス焼結体において、前記Ａ、Ｂ、Ｃ、Ｄ、及びＥの明暗対比が、それぞれ０．５以上０．９以下である、請求項１に記載の歯科用セラミックス焼結体の製造方法。
【請求項３】
前記歯科用セラミックス焼結体のＬ＊ａ＊ｂ＊Ｃ＊の範囲が、前記Ａ、Ｂ、Ｃ、Ｄ、及びＥの各位置において、
Ａ（２０％）：６９≦Ｌ＊≦８９，−２≦ａ＊≦１１，
−５≦ｂ＊≦３８，  ０≦Ｃ＊≦４０；
Ｂ（４０％）：６８≦Ｌ＊≦８８，−１≦ａ＊≦１２，
−２≦ｂ＊≦４０，  ０≦Ｃ＊≦４２；
Ｃ（５５％）：６８≦Ｌ＊≦８８，  ０≦ａ＊≦１３，
１≦ｂ＊≦４２，  ３≦Ｃ＊≦４４；
Ｄ（７０％）：６７≦Ｌ＊≦８７，  ０≦ａ＊≦１３，
２≦ｂ＊≦４４，  ４≦Ｃ＊≦４５；及び
Ｅ（８５％）：６７≦Ｌ＊≦８５，  ０≦ａ＊≦１３，
３≦ｂ＊≦４４，  ５≦Ｃ＊≦４５
である、請求項１又は２に記載の歯科用セラミックス焼結体の製造方法。
【請求項４】
前記Ａ及びＥの位置における色差ΔＥが、４以上１３以下である、請求項１〜３の何れか一項に記載の歯科用セラミックス焼結体の製造方法。
【請求項５】
前記歯科用セラミックス仮焼結体を得る工程が、セラミックス積層体を、最高係留温度が９５０℃以下の温度で仮焼結させることを特徴とする、請求項１〜４の何れか一項に記載の歯科用セラミックス焼結体の製造方法。
【請求項６】
前記歯科用セラミックス仮焼結体の切端部側の面における線収縮率と歯頸部側の面における線収縮率との差が、０．１２％以下である、請求項１〜５の何れか一項に記載の歯科用セラミックス焼結体の製造方法。
【請求項７】
前記歯科用セラミックス焼結体における前記Ａ、Ｂ、Ｃ、Ｄ、及びＥのいずれの位置間での明暗対比（Ｙｂ／Ｙｗ；前記Ｙｂは、黒背景の場合のＹを、前記Ｙｗは、白背景の場合のＹを示す。）の差が、０．０１以下である、
請求項１〜６の何れか一項に記載の歯科用セラミックス焼結体の製造方法。
【請求項８】
前記酸化エルビウム：前記酸化鉄の配合割合が、２：１〜１０：１である、請求項１〜７の何れか一項に記載の歯科用セラミックス焼結体の製造方法。
【請求項９】
酸化鉄：酸化コバルトの配合割合が、１１：１〜３００：１である、請求項１〜８の何れか一項に記載の歯科用セラミックス焼結体の製造方法。
【請求項１０】
前記歯科用セラミックス焼結体のＪＩＳ Ｔ６５２６：２０１８に準拠して測定した３点曲げ強さが、６００ＭＰａ以上である、請求項１〜９の何れか一項に記載の歯科用セラミックス焼結体の製造方法。
【請求項１１】
セラミックス積層体を仮焼結させて歯科用セラミックス仮焼結体を得る工程、及び
前記歯科用セラミックス仮焼結体を焼結させて歯科用セラミックス焼結体を得る工程により製造された、歯科用セラミックス焼結体であって、
前記セラミックス積層体の層数は、３層であり、
前記セラミックス積層体は、酸化ジルコニウム、酸化イットリウム、酸化アルミニウム、酸化エルビウム、酸化鉄、及び酸化コバルトを含有し、
歯科用セラミックス焼結体の切端部側から歯頸部側に向かって２０％、４０％、５５％、７０％、及び８５％の位置をそれぞれＡ、Ｂ、Ｃ、Ｄ、及びＥとした場合に、
前記歯科用セラミックス焼結体における前記Ａ、Ｂ、Ｃ、Ｄ、及びＥのいずれの位置間での明暗対比（Ｙｂ／Ｙｗ；前記Ｙｂは、黒背景の場合のＹを、前記Ｙｗは、白背景の場合のＹを示す。）の差が、０．０３未満である、歯科用セラミックス焼結体。
【請求項１２】
請求項１１に記載の歯科用セラミックス焼結体を製作するための歯科用セラミックス仮焼結体。
【請求項１３】
請求項１１に記載の歯科用セラミックス焼結体を製作するための歯科用セラミックス仮焼結体であって、
ビッカース硬さ（ＨＶ１）が、３０以上７０以下である、前記歯科用セラミックス仮焼結体。
【請求項１４】
請求項１２又は１３に記載の歯科用セラミックス仮焼結体をＣＡＤ／ＣＡＭシステムを用いて切削加工した後、焼結された歯科用補綴物。
【請求項１５】
請求項１２又は１３に記載の歯科用セラミックス仮焼結体が焼結された歯科用補綴物。